(57)【要約】本出願は、ａ≧２かつｂ≧２であり、Ｒは、炭素数１〜４のアルキル基であり、Ｒ１は、独立して水素またはメチル基である構造式を有する環状シロキサン化合物、上記環状シロキサンのいずれかと、追加のシリコーンとを含む組成物、上記環状シロキサンのいずれかまたは上記組成物を含むエマルション組成物、および塩素末端ブロック化ポリジメチルシロキサンと、少なくとも３つの炭素原子を含むジオール官能化合物と、を反応させる工程を含む上記環状シロキサン化合物の調製方法に関する。
2013512253.tif 000002
【特許請求の範囲】
【請求項１】
以下の構造式を有する環状シロキサン化合物。
【化１】
2013512253.tif 000026
式中、ａ≧２かつｂ≧２であり、Ｒは、炭素数１〜４のアルキル基であり、Ｒ１は、独立して水素またはメチル基である。
【請求項２】
ａ＝２または３であり、Ｒがメチル基である、請求項１に記載の環状シロキサン化合物。
【請求項３】
ｂ＝３である、請求項１に記載の環状シロキサン化合物。
【請求項４】
（ＣＲ１２）ｂ部分が、−ＣＨ（ＣＨ３）ＣＨ２ＣＨ２−または−ＣＨ（ＣＨ３）ＣＨ２Ｃ（ＣＨ３）２−である、請求項１に記載の環状シロキサン化合物。
【請求項５】
前記環状シロキサンが、以下の構造式を有する２，２，４，４，６，６，８−ヘプタメチル−１，３，５−トリオキサ−２，４−ジシラシクロオクタンである、請求項１に記載の環状シロキサン化合物。
【化２】
2013512253.tif 000027
【請求項６】
前記環状シロキサンが、以下の構造式を有する２，２，４，４，６，６，８−ヘプタメチル−１，３，５，７−テトラオキサ−２，４，６−トリシラシクロデカンである、請求項１に記載の環状シロキサン化合物。
【化３】
2013512253.tif 000028
【請求項７】
前記環状シロキサンが、以下の構造式を有する２，２，４，４，６−ペンタメチル−１，３，５−トリオキサ−２，４−ジシラシクロオクタンである、請求項１に記載の環状シロキサン化合物。
【化４】
2013512253.tif 000029
【請求項８】
前記環状シロキサンが、以下の構造式を有する２，２，４，４，６−ペンタメチル−１，３，５−トリオキサ−２，４−ジシラシクロヘプタンである、請求項１に記載の環状シロキサン化合物。
【化５】
2013512253.tif 000030
【請求項９】
請求項１〜８に係る環状シロキサンのいずれかと、追加のシリコーンとを含む、組成物。
【請求項１０】
前記追加のシリコーンが、シリコーンゴムである、請求項９に記載の組成物。
【請求項１１】
請求項１〜８に係る環状シロキサンのいずれかを含む、エマルション組成物。
【請求項１２】
請求項９または１０に係る組成物を含む、エマルション組成物。
【請求項１３】
塩素末端ブロック化ポリジメチルシロキサンと、少なくとも３つの炭素原子を含むジオール官能化合物と、を反応させる工程を具える、請求項１に記載の環状シロキサン化合物の調製方法。
【請求項１４】
前記塩素末端ブロック化ポリジメチルシロキサンが、ジクロロテトラメチルジシロキサンまたはジクロロヘキサメチルトリシロキサンである、請求項１３に記載の調製方法。
【請求項１５】
前記ジオール官能化合物が、１，２−プロパンジオール、１，３−ブタンジオール、またはヘキシレングリコールである、請求項１３に記載の調製方法。
【発明の詳細な説明】
【技術分野】
【０００１】
関連出願の相互参照
本出願は、２００９年１１月２５日に出願された米国特許出願第61/264283号明細書の利益を主張する。
【背景技術】
【０００２】
シロキサンのモノマー、ポリマー、およびエラストマーは、優れた高温および気候安定性、極度の低温柔軟性、高い圧縮率、高電気抵抗率、低誘電損失、高いガス透過率、無臭、無味、無毒等のような特性の固有の組み合わせを包含する。これらの固有の特性のために、シリコーンは、産業および消費製品用途において広く用いられる。具体的には、オクタメチルシクロテトラシロキサン（Ｄ４）およびデカメチルシクロペンタシロキサン（Ｄ５）は、パーソナルケア業界に対していくつかの魅力的な特性を示す。これらの環状シロキサンは、他のいくつかの低分子直鎖状シロキサンと同様に、秀でた揮発性と組み合わされた優れた湿潤性を示し、これが制汗剤からシャンプー、化粧水に至るまで様々なパーソナルケア製品の配送において環状シロキサンを非常に魅力的にする。
【０００３】
パーソナルケア製品の考案者は、消費製品に混入するための新しい化合物を継続的に探し求める。したがって、同様の物理的性質を有しながら、Ｄ４またはＤ５の代替としての新規な環状シロキサンを同定するニーズが存在する。
【発明の概要】
【０００４】
本発明者らは、同様の物理的な性質を有しながら、オクタメチルシクロテトラシロキサン（Ｄ４）およびデカメチルシクロペンタシロキサン（Ｄ５）と化学的に区別されたある環状シロキサンを見出した。
【０００５】
本発明は、以下の構造式を有する環状シロキサン化合物を提供する。
【化１】
2013512253.tif 000003
式中、ａ≧２かつｂ≧２であり、Ｒは、炭素数１〜４のアルキル基であり、Ｒ１は、独立して水素またはメチル基である。
【０００６】
本発明は、さらに、塩素末端ブロック化ポリジメチルシロキサンと、少なくとも２つの炭素原子を含むジオール官能化合物と、の反応による環状シロキサンの調製方法に関する。
【０００７】
本発明の環状シロキサンは、オクタメチルシクロテトラシロキサン（Ｄ４）およびデカメチルシクロペンタシロキサン（Ｄ５）と同様の物理的性質を有する。したがって、それらは、様々なパーソナルケア組成物において有用である。
【図面の簡単な説明】
【０００８】
【図１】Ｄ５と比較した実施例２の環状シロキサンの官能検査の結果である。
【図２】Ｄ５と比較した実施例３の環状シロキサンの官能検査の結果である。
【発明を実施するための形態】
【０００９】
本開示は、以下の構造式を含む環状シロキサン化合物に関する。
【化２】
2013512253.tif 000004
式中、ａ≧２かつｂ≧２であり、Ｒは、炭素数１〜４のアルキル基、あるいはＲはメチル基である。Ｒ１は、独立して水素またはメチル基である。
【００１０】
上記式において、［Ｒ２ＳｉＯ］は、ジアルキルシロキシ単位を表す。本発明の環状シロキサンには、２以上の値を有する下付き文字「ａ」により表わされるように、少なくとも２つのジアルキルシロキシ単位があり、あるいはａは、２〜８でもよく、あるいは２〜６でもよく、あるいは２〜４でもよく、あるいは２〜３でもよい。
【００１１】
上記式において、（ＣＲ１２）は、アルキレンまたはオキシアルキレン基を表す。アルキレン基は、下付き文字ｂにより表わされるように、少なくとも２つの炭素原子を有する。式中のＲ１は、水素原子またはメチル基であってもよい。したがって、（ＣＲ１２）ｂ部分は、例えば、以下のアルキレン基から選択される；
−ＣＨ２ＣＨ２−、
−ＣＨ２ＣＨ２ＣＨ２−、
−ＣＨ２ＣＨ（ＣＨ３）ＣＨ２−、
−ＣＨ（ＣＨ３）ＣＨ２ＣＨ２−、
−ＣＨ２ＣＨ２Ｃ（ＣＨ３）２−、
−Ｃ（ＣＨ３）２ＣＨ２Ｃ（ＣＨ３）２−、
−ＣＨ２ＣＨ２ＣＨ２ＣＨ２−、
−ＣＨ２ＣＨ２ＣＨ２ＣＨ（ＣＨ３）−、
−ＣＨ２ＣＨ２ＣＨ２Ｃ（ＣＨ３）２−、
−ＣＨ（ＣＨ３）ＣＨ２Ｃ（ＣＨ３）２−、または
−Ｃ（ＣＨ３）２ＣＨ２Ｃ（ＣＨ３）２−。
あるいは、（ＣＲ１２）ｂ部分は、
−ＣＨ（ＣＨ３）ＣＨ２ＣＨ２−、または
−ＣＨ（ＣＨ３）ＣＨ２Ｃ（ＣＨ３）２−、
−ＣＨ２ＣＨ２−Ｏ−ＣＨ２ＣＨ２−、
−ＣＨ２ＣＨ２ＣＨ２−Ｏ−ＣＨ２ＣＨ２ＣＨ２−である。
【００１２】
一の実施態様では、環状シロキサンは、以下の式を有する２，２，４，４，６，６，８−ヘプタメチル−１，３，５−トリオキサ−２，４−ジシラシクロオクタンである。
【化３】
2013512253.tif 000005
【００１３】
一の実施態様では、環状シロキサンは、以下の式を有する２，２，４，４，６，６，８−ヘプタメチル−１，３，５，７−テトラオキサ−２，４，６−トリシラシクロデカンである。
【化４】
2013512253.tif 000006
【００１４】
一の実施態様では、環状シロキサンは、以下の式を有する２，２，４，４，６−ペンタメチル−１，３，５−トリオキサ−２，４−ジシラシクロオクタンである。
【化５】
2013512253.tif 000007
【００１５】
一の実施態様では、環状シロキサンは、以下の式を有する２，２，４，４，６−ペンタメチル−１，３，５−トリオキサ−２，４−ジシラシクロヘプタンである。
【化６】
2013512253.tif 000008
【００１６】
本発明の環状シロキサンは、様々な方法により調製することができる。あるいは、本明細書に記述する方法により調製してもよい。
【００１７】
本開示は、塩素末端ブロック化ポリジアルキルシロキサン、あるいはポリジメチルシロキサンと、少なくとも２つの炭素原子を含むジオール官能化合物との反応による環状シロキサンの調製方法を提供する。
【００１８】
塩素末端ブロック化ポリジメチルシロキサンは、公知であり、以下の平均式により表わすこともできる。
【化７】
2013512253.tif 000009
式中、ｎは、通常、１または２である。
これらは、以下に示すように調製することができる。
【化８】
2013512253.tif 000010
【００１９】
少なくとも２つの炭素原子を含むジオール官能化合物は、少なくとも２つの水酸基を含む有機化合物から選択してもよい。典型的には、ジオール官能化合物は、炭素原子が３以上、あるいは炭素原子が４以上、あるいは炭素原子が５以上、あるいは炭素原子が６以上、のジオール官能基を含む炭化水素である。代表例としては、これらに限定されないが、以下のものを含む。
１，２−プロパンジオール、
１，３−プロパンジオール、
１，３−ブタンジオール、
ヘキシレングリコール
１，２−ブタンジオール、
１，４−ブタンジオール、
２，３−ブタンジオール、
１，２−ペンタンジオール、
１，４−ペンタンジオール、
１，５−ペンタンジオール、
２，４−ペンタンジオール、
１，２−ヘキサンジオール、
１，５−ヘキサンジオール、
１，６−ヘキサンジオール、
２，５−ヘキサンジオール、
１，３−シクロヘキサンジオール、
３−メチル−１，５−ペンタンジオール、
２，６−ヘプタンジオール、
１，２−シクロペンタンジオール、
２−メチル−２，３−ブタンジオール、
ジエチレングリコール、
ジプロピレングリコール、
１，２−ヘキサンジオール、
３，３−ジメチル−１，２−ブタンジオール、
４−メチル−２，３−ペンタンジオール、
２，４−ジメチル−２，４−ペンタンジオール、
シクロペンタン−１，３−ジイルジメタノール、
３−フルオロ−１，２−プロパンジオール
【００２０】
塩素末端ブロック化ポリジメチルシロキサンと、ジオール官能化合物との間の反応は、無溶媒または溶媒中で行ってもよい。通常、その反応は、溶媒中で行い、その溶媒は、非プロトン性極性有機溶媒から選ばれる。例えば、非プロトン性有機溶媒は、
酢酸メチル、
プロピオン酸エチル、
酢酸イソプロピル、
酢酸プロピル、
フルオロ酢酸エチル、
酢酸ブチル、
プロピオン酸プロピル、
酪酸エチル、
酢酸イソブチル、
イソ酪酸エチル、
酢酸ｓｅｃ−ブチルのような低分子量の有機エステル、および
テトラヒドロフラン、
アセトン、
メチルイソブチルケトン、
２−メチルテトラヒドロフラン、
２，５−ジメチルテトラヒドロフラン、
酢酸２−ブトキシエチルのような他の溶媒を含む。
【００２１】
塩素末端ブロック化ポリジメチルシロキサンと、ジオール官能化合物との間の反応は、通常、有機アミン化合物の追加により高められる。その追加されるアミンは、その反応においてアミン塩を生成するために生じる塩化水素イオンと反応し、該アミン塩は、ろ過されるか、または環状シロキサン生成物から容易に分離できる。例えば、アミンは、以下のものを含む。
ヘキシルアミン、
ピリジン、
ジエチルアミン、
ジエチルメチルアミン、
エチルイソプロピルアミン、
ジプロピルアミン、
エチルブチルアミン、
ジイソプロピルアミン、
ジブチルアミン、
トリメチルアミン、
トリエチルアミン、
Ｎ，Ｎ−ジメチルブチルアミン、
Ｎ−メチルジプロピルアミン、
トリプロピルアミン、
トリブチルアミン、
トリイソブチルアミン、
トリペンチルアミン、
Ｎ，Ｎ−ジブチル−Ｎ−メチルアミン、
１−メチルピロリジン、
１−ブチルピロリジン、
２−メチルピリジン、
３−メチルピリジン、
４−メチルピリジン、
ピロリドン、
２−メチルピロリドン、
２，５−ジメチルピロリジン
【００２２】
反応における追加の順序は異なってもよいが、通常は、塩素末端ブロック化ポリジメチルシロキサンおよびジオール官能化合物は、反応溶剤に同時に加えられる。通常は、それぞれの速度はほとんど同じに調整され、前記追加が１時間で終わったような速度で、いずれも追加される。
【００２３】
反応は、大気条件において、０〜２００℃、あるいは３０〜１２０℃、あるいは５０〜８０℃において行われる。
【００２４】
反応に使用される塩素末端ブロック化ポリジメチルシロキサンと、ジオール官能化合物の量は、異なってもよいが、通常は、反応は、各反応物がおよそ１：１のモル比において行われる。あるいは、反応は、塩素末端ブロック化ポリジメチルシロキサンの完全な消費を確実にするため、ジオール化合物を１０％モル過剰のようなわずかに過剰な条件において行われる。
【００２５】
環状シロキサンは、通常の蒸留技術により分離および／または精製される。
【００２６】
あるいは、ジオール官能化合物と反応させるために塩素末端ブロック化ポリジメチルシロキサンを用いる代わりに、その塩素基を縮合反応において反応する他の基に置き換えてもよい。そのような基は、アセトキシ、オキシム、シラノール、およびシラザン基を含む。
【００２７】
あるいは、本開示の環状シロキサンは、以下に示すような縮合反応により調製されてもよい。
【化９】
2013512253.tif 000011
【００２８】
環状シロキサンは、他のシリコーン組成物と組み合わせてもよい。例えば、そのようなシリコーンは、シリコーン溶液、ゴム、樹脂、エラストマー、シリコーン界面活性剤および、シリコーンポリエーテルのような乳化剤、アミノ官能シリコーンのような有機官能シリコーンならびにアルキルメチルシロキサンを含む。
【００２９】
アルキルメチルシロキサンは、本発明の環状シロキサンと組み合わせてもよい。そのアルキルメチルシロキサン  シロキサンポリマーは、一般的に以下の式を有する。
Ｍｅ３ＳｉＯ［Ｍｅ２ＳｉＯ］ｙ［ＭｅＲＳｉＯ］ｚＳｉＭｅ３
式中、Ｒは、炭素数６〜３０の炭化水素基であり、Ｍｅは、メチル基を表し、重合度（ＤＰ）、すなわち、ｙおよびｚの合計は、３〜５０である。組成物において、アルキルメチルシロキサンの揮発性および液体の種類のいずれも用いることができる。
【００３０】
シリコーンゴムは、本発明の環状シロキサンと組み合わせてもよい。本明細書において、シリコーンゴムは、ポリジオルガノシロキサンゴムを意味する。シリコーンゴムは、この技術分野では公知であり、市販されている。それらは、一般的に２５℃において１，０００，０００センチストーク（ｍｍ２／ｓ）超過の、あるいは２５℃において５，０００，０００センチストーク（ｍｍ２／ｓ）より大きい粘度を有する不溶性のポリジオルガノシロキサンを含む。これらのシリコーンゴムは、通常、取り扱いを容易にするために適切な溶媒中にすでに分散した組成物として販売されている。極超粘性シリコーンも、任意成分として含まれてもよい。これらの極超粘性シリコーンは、通常、２５℃において５百万センチストーク（ｍｍ２／ｓ）より大きく、２５℃において２千万センチストーク（ｍｍ２／ｓ）までの動粘性率を有する。
【００３１】
シリコーン樹脂は、本発明の環状シロキサンと組み合わせてもよい。これらの樹脂組成物は、一般的に、高度に架橋した高分子のシロキサンである。架橋は、製造において用いられる単官能シランおよび／または２官能シランモノマーと共に３官能および／または４官能シランを組み合わせることにより得られる。適当なシリコーン樹脂を得るために要求される架橋の程度は、そのシリコーン樹脂の製造において組み合わされるシランモノマー単位の特異性によって異なる。一般的には、十分な量の３官能および４官能シロキサンモノマー単位を有し、それ故に堅いまたは硬い膜となるために乾燥するのに十分な量の架橋結合を有するどのようなシリコーンでもシリコーン樹脂としての使用に適していると考えられる。本明細書用途に適した市販されているシリコーン樹脂は、一般的に、低粘性揮発性または不揮発性シリコーン溶液における未硬化の形態で供給される。シリコーン樹脂は、硬化した樹脂構造としてよりも、それらの未硬化の形態で本発明の組成物に組み込まれる方がよい。
【００３２】
水溶性または水分散性のシリコーンポリエーテル組成物は、本発明の環状シロキサンを含有する組成物に含まれてもよい。シリコーンポリエーテルは、ポリアルキレンオキサイドシリコーン共重合体、シリコーンポリ（オキシアルキレン）共重合体、シリコーングリコール共重合体、またはシリコーン界面活性剤としても公知である。これらは、線状の熊手または接ぎ木型の材料、またはＢがシロキサンポリマーブロックであり、Ａがポリ（オキシアルキレン）基であるＡＢＡ型となり得る。ポリ（オキシアルキレン）基は、ポリエチレンオキサイド、ポリプロピレンオキサイド、または混合ポリエチレンオキサイド／ポリプロピレンオキサイド基を含み得る。ブチレンオキサイドまたはフェニレンオキサイドのような他のオキサイドも可能である。
【００３３】
本発明の環状シロキサンは、ｏ／ｗ、ｗ／ｏ、ｗ／ｓ、または有機もしくはシリコーン乳化剤を用いた複数相エマルションの油相に組み込まれてもよい。本明細書で用いる「乳化剤」は、エマルションを形成し得る何らかの化合物または物質を意味する。乳化剤は、エマルションを安定化し得るイオン性、非イオン性、または両性イオン界面活性剤のいずれかから選択することができる。界面活性剤は、アニオン界面活性剤、カチオン界面活性剤、非イオン性界面活性剤、両性界面活性剤、または界面活性剤の混合物であってもよい。
【００３４】
好ましいアニオン界面活性剤の代表例は、
高級脂肪酸のアルカリ金属石鹸、
ベンゼンスルホン酸ドデシル・ナトリウム、
長鎖脂肪アルコール硫酸塩、
オレフィン硫酸塩および
オレフィンスルホン酸塩のようなアルキルアリールスルホン酸塩、
硫酸化モノグリセリド、
硫酸化エステル、
スルホン酸化エトキシ化アルコール、
スルホコハク酸塩、
アルカンスルホン酸塩、
リン酸化エステル、
アルキルイセチオン酸塩、
アルキルタウレート、および
アルキルサルコシネート、を含む。
好ましいアニオン界面活性剤の一例は、商品名Bio-Soft N-300で市販されている。それは、イリノイ州ノースフィールドのStephan Company社から市販されているトリエタノールアミン直鎖アルキレートスルホン酸塩組成物である。
【００３５】
好ましいカチオン界面活性剤の代表例は、アルキルアミン塩、第４級アンモニウム塩、スルホニウム塩、およびホスホニウム塩を含む。好ましい非イオン性界面活性剤の代表例は、エチレンオキサイドと、長鎖脂肪アルコールまたはＣ１２〜Ｃ１６アルコールのような脂肪酸との縮合物、エチレンオキサイドと、アミンまたはアミドとの縮合物、エチレンと、プロピレンオキサイドとの縮合生成物、グリセロールのエステル、スクロース、ソルビトール、脂肪酸アルキロールアミド、スクロースエステル、フッ素系界面活性剤、および脂肪族アミンオキサイドを含む。好ましい両性界面活性剤の代表例は、イミダゾリン化合物、アルキルアミノ酸塩、およびベタインを含む。
【００３６】
好ましい市販されている非イオン性界面活性剤の代表例は、デラウェア州ウィルミントンのUniqema社（ICI Surfactants社）から、商標名BRIJにおいて販売されているポリオキシエチレン脂肪族アルコールを含む。いくつかの例は、BRIJ 35 Liquid、ポリオキシエチレン（２３）ラウリルエーテルとして公知のエトキシ化アルコール、およびBRIJ 30、ポリオキシエチレン（４）ラウリルエーテルとして公知の他のエトキシ化アルコールである。いくつかの追加の非イオン性界面活性剤は、ミシガン州ミッドランドのDow Chemical Company社により商標TERGITOL（登録商標）において販売されているエトキシ化アルコールを含む。いくつかの例は、TERGITOL（登録商標）TMN-6、エトキシ化トリメチルノナノールとして公知のエトキシ化アルコール；および様々なエトキシ化アルコール、すなわち、商標TERGITOL（登録商標）15-S-5、TERGITOL（登録商標）15-S-12、TERGITOL（登録商標）15-S-15、およびTERGITOL（登録商標）15-S-40として販売されているＣ１２〜Ｃ１４の第２級アルコールエトキシレートである。非イオン性界面活性剤を含む混合物を用いる場合は、非イオン性界面活性剤の１つは低い親水性・親油性バランス（ＨＬＢ）を有するべきであり、他の非イオン性界面活性剤は、高いＨＬＢを有するべきであり、その２つの非イオン性界面活性剤が、１１〜１５、あるいは、１２．５〜１４．５の組み合わせたＨＬＢを有する。
【００３７】
シリコーンポリエーテル乳化剤のような、水/油または水/シリコーン乳化剤から乳化剤を選択してもよい。シリコーンポリエーテル（SPEs）は、通常、ポリエーテルまたはポリオキシアルキレン基を含むシリコーンを意味し、多くの異なった構造形態をとり得る。典型的には、そのような形態は、熊手型（rake-type）またはABA型SPEsであり、最も一般的には、SiH官能基を有するオルガノシロキサンとアリルオキシ官能基を有するポリエーテルとを、白金触媒の存在下において、ヒドロシリル化することにより誘導される。
【００３８】
米国特許第4,122,029号に開示されているシリコーンポリエーテルを、１以上のポリジオルガノシロキサンブロックと１以上のポロオキシアルキレンブロックとを含むポリジオルガノシロキサンポリオキシアルキレンブロック共重合体のその教示のために乳化剤として選択してもよい。
【００３９】
米国特許第4,853,474号に開示されているシリコーンポリエーテルを、非極性液体エマルションにおける極性のためのオルガノポリシロキサン‐ポリオキシアルキレン乳化剤のその教示のために乳化剤として選択してもよく、そのオルガノポリシロキサン‐ポリオキシアルキレンポリマー分子は、非加水分解性結合によりそのポリマー分子に結合して、かつ内部の加水分解性結合から遊離している架橋剤を用いて意図的に架橋されている。
【００４０】
米国特許第5,811,487号に開示されているようなシリコーンポリエーテルエラストマーを、乳化剤として有用なエラストマーのシリコーンポリエーテルのその教示のために乳化剤として選択してもよい。
【００４１】
乳化剤は、例えば、上述したもののいずれかの様々な乳化剤の組み合わせまたは混合物であってもよい。乳化剤は、界面活性助剤を追加したものを含んでいてもよい。さらに、乳化剤または乳化剤の混合物は、無溶媒で用いてもよいし、または乳化剤を、本発明の環状シロキサンを含む、揮発性シリコーンのような疎水性溶媒に溶解してもよい。
【００４２】
これに限定されないが、乳化剤として好ましい市販品の実例としては、DC5225C、DC3225C、DC5200、DC9011、DC9040、DC9050、DC8822A（ミシガン州48686のミッドランドのDow Corning Corp.社）が挙げられる。
【００４３】
充填剤、泡制御剤；不凍剤および殺生物剤のような、他の追加の成分をエマルションに組み込むこともできる。
【００４４】
一の実施態様では、エマルションはクエン酸のような緩衝剤を含む。
【００４５】
環状シロキサン、または前述したシリコーン組成物のような本発明の環状シロキサンを含む組成物は、パーソナルケア製品、医療、および家事等の様々な市販品に用いることができる。したがって、それらは、制汗剤、脱臭剤、スキン・クリーム、スキン・ケア・ローション、保湿剤、ニキビまたはしわ除去、パーソナルおよび洗顔クレンザーのようなフェイシャル・トリートメント、バスオイル、香水、コロン、匂い袋、日焼け止め剤、プレシェーブおよびアフターシェーブ・ローション、液体せっけん、ボディーソープ、ひげそり用せっけん、ひげそり用泡剤、ヘア・シャンプー、ヘア・コンディショナー、ヘアスプレー、ムース、パーマネント、脱毛剤、キューティクルコート、化粧品、カラー化粧品、ファンデーション、頬紅、口紅、リップクリーム、アイライン、マスカラ、油除去剤、カラー化粧品除去剤、およびパウダーに用いることができる。さらに、本発明の環状シロキサンを、パーソナルケア製品を製造するために様々な他の成分と組み合わせることができることが見込まれる。これらの成分は、パーソナルケア製品に通常処方するために用いられる追加の界面活性剤、保湿剤、顔料、日焼け止め剤、香料、皮膚軟化剤を含む。本発明の環状シロキサン組成物は、噴霧可能なローション処方および様々な拭き取り処方にも用いることができる。
【実施例】
【００４６】
以下の実施例は、本発明の代表的な実施態様を示すために含まれる。当業者は、以下の実施例において開示され、発明者により発見された技術は、本発明の実施において機能することを表すものであり、したがって、その実施における好ましい態様に貢献することを理解する。しかしながら、当業者は、本開示に照らして、開示された具体的な態様において多くの変更が可能であり、本発明の精神と範囲を逸脱せずに同様のまたは類似の結果が得られることを理解する。全ての百分率は重量％である。全ての測定は、特に断りのない限り、２３℃において行った。
【００４７】
（実施例１−環状シロキサンの合成−）  ２，２，４，４，６−ペンタメチル−１，３，５−トリオキサ−２，４−ジシラシクロヘプタン
【化１０】
2013512253.tif 000012
【００４８】
マグネチック・スターラー、追加漏斗、コンデンサー、および窒素入口を具えた２５０ｍＬの３口フラスコに、酢酸エチル（５６．７３ｇ）、１，２−プロパンジオール（８．３９ｇ、０．１１０ｍｏｌ）、およびピリジン（２０．６７ｇ、０．２６１ｍｏｌ）を投入した。その追加漏斗にジクロロテトラメチルジシロキサン（２１．１８ｇ、０．１０４ｍｏｌ）および酢酸エチル（３９．４４ｇ）を投入した。その追加漏斗内の混合物を、窒素パージ下、５５℃において撹拌しながら、反応に追加した。その追加は約４０分で終了した。その反応混合物は、この温度でさらに１時間３０分間保持された。結果として得られた混合物を、加圧濾過し、減圧ストリップして揮発分と塩とを除去し、次いで減圧分留して、透明の低粘性の液体（６．２０ｇ、０．０３０１ｍｏｌ）を生成した。
【００４９】
（実施例２−環状シロキサンの合成−）  ２，２，４，４，６，６，８−ヘプタメチル−１，３，５−トリオキサ−２，４−ジシラシクロオクタン
【化１１】
2013512253.tif 000013
【００５０】
マグネチック・スターラー、２つの追加漏斗、コンデンサー、および窒素入口を具えた１Ｌの３口フラスコに、酢酸エチル（１０８．５６ｇ）およびｎ−ヘキシルアミン（２．０２ｇ）を投入した。追加漏斗Ａにヘキシレングリコール（４７．２８ｇ、０．４００  ｍｏｌ）、ピリジン（７５．３３ｇ、０．９５２  ｍｏｌ）、および酢酸エチル（５７．０３ｇ）を投入した。追加漏斗Ｂにジクロロテトラメチルジシロキサン（７７．６１ｇ、０．３８２  ｍｏｌ）および酢酸エチル（５３．４２ｇ）を投入した。漏斗ＡとＢ内の混合物を、窒素パージ下、７０℃において撹拌しながら、反応に同時に追加した。そのグリコールとクロロシロキサンとが、約１時間後に、同時に完全に放出されるようにその追加速度を操作した。その反応混合物を、この温度でさらに１時間１５分間保持した。結果として得られた混合物を、加圧濾過し、減圧ストリップして揮発分と塩とを除去し、次いで減圧分留して、透明の低粘性の液体（３６．０２ｇ、０．１４５ｍｏｌ）を生成した。
【００５１】
（実施例３−環状シロキサンの合成−）  ２，２，４，４，６，６，８−ヘプタメチル−１，３，５，７−テトラオキサ−２，４，６−トリシラシクロデカン
【化１２】
2013512253.tif 000014
【００５２】
機械式スターラー、コンデンサー、窒素入口、ＫＯＨバブラー、および２つの追加漏斗を具えた２５０ｍＬの３口丸底フラスコに、酢酸エチル（５０．３０ｇ）を投入した。追加漏斗Ａに１，３−ブタンジオール（９．３２ｇ、０．１０３ｍｏｌ）およびピリジン（２３．３７ｇ、０．２９５ｍｏｌ）を投入した。追加漏斗Ｂにジクロロヘキサメチルトリシロキサン（２７．３１ｇ、０．０９８ｍｏｌ）および酢酸エチル（１３．９ｇ）を投入した。漏斗ＡとＢ内の混合物を、窒素パージ下、７０℃において撹拌しながら、その反応フラスコに同時に追加した。そのジオールとクロロシロキサンとが、約１時間後に、同時に完全に放出されるようにその追加速度を操作した。その反応は、７０℃においてさらに２時間３０分間撹拌された。結果として得られた混合物を、加圧濾過し、減圧ストリップして揮発分と塩とを除去し、次いで減圧分留して、透明の低粘性の液体（１０．５７ｇ、０．０３５９ｍｏｌ）を生成した。
【００５３】
実施例４−環状シロキサンの合成−  ２，２，４，４，６−ペンタメチル−１，３，５−トリオキサ−２，４−ジシラシクロオクタン
【化１３】
2013512253.tif 000015
【００５４】
マグネチック・スターラー、追加漏斗、コンデンサー、および窒素入口を具えた５００ｍＬの３口フラスコに、酢酸エチル（１０４．３１ｇ）、１，３−ブタンジオール（１９．１０ｇ、０．２１２ｍｏｌ）、およびピリジン（４１．６３ｇ、０．５２６ｍｏｌ）を投入した。その追加漏斗にジクロロテトラメチルジシロキサン（４０．９３ｇ、０．２０１ｍｏｌ）および酢酸エチル（６０．９２ｇ）を投入した。その追加漏斗内の混合物を、窒素パージ下、５５℃において撹拌しながら、反応に追加した。その追加は、約１時間で終了した。その反応混合物は、この温度においてさらに１時間４５分間保持された。結果として得られた混合物を、加圧濾過し、減圧ストリップして揮発分と塩とを除去して、次いで減圧分留して、透明の低粘性の液体（１５．５７ｇ、０．０７０７ｍｏｌ）を生成した。
【００５５】
表Ｉは、調製した環状シロキサンをまとめたものである。
【００５６】
表Ｉ：調製した環状シロキサンの構造
【表Ｉ】
2013512253.tif 000016
【００５７】
物理的性質
実施例２と実施例３の環状シロキサンの引火点について、セタ密閉式試験器法を用いて分析した。屈折率は、ボシュロム屈折計を用いて測定した。Anton Paar社のDMA48密度計を用いて試料の密度を測定した。粘度はCannon-Manning semi-micro viscometerのサイズナンバー７５を用いて測定した。７３９ｍｍＨｇにおける大気中の沸点を粗沸点法により測定し、小さなPyrex試験管中の１ｍＬの試料を加熱することにより沸点を視覚的に観察した。Ｄ５、イソヘキサデカン、イソドデカン、およびネオペンタン酸イソデシルの物理的性質は、文献値から取得した。各試料の匂いは、パネルにより測定し、匂いなし、かすかに匂う、軽く匂う、強く匂うの４つの分類のうちの１つに格付けした。Ｄ５およびいくつかの有機溶媒と共に実施例２と実施例３の物理的性質を表ＩＩおよび表ＩＩＩに示す。
【００５８】
表ＩＩ：揮発性環状シロキサンの沸点、引火点、および表面張力
【表ＩＩ】
2013512253.tif 000017
【００５９】
表ＩＩＩ：揮発性環状シロキサンの屈折率、粘度、匂い、および密度
【表ＩＩＩ】
2013512253.tif 000018
【００６０】
揮発度
揮発度は、温度と湿度を制御した気候室（温度は２０℃±１℃に、湿度は５０％±５％に設定した）内において、試料の０．１ｇをアルミニウムカップ内に置いて調査した。揮発度は、６時間の間に予め定めた時間間隔において重量の損失を測定することにより評価した。
【００６１】
表ＩＶ：２２℃における揮発度の結果
【表ＩＶ】
2013512253.tif 000019
【００６２】
表Ｖ：３７℃における揮発度の結果
【表Ｖ】
2013512253.tif 000020
【００６３】
相溶性
実施例２と実施例３の環状シロキサンは、様々なライフサイエンス用途において一般的に使用される多くの溶媒に相溶性があることが見出された。各溶媒は、１０％、５０％および９０％の３つの異なる濃度においてテストされた。透明な試料（Ｃ）は、３つ全ての溶媒配合において、その溶媒にその材料が溶解し得ることを示す。不溶性の試料（Ｉ）は、３つ全ての溶媒配合において、その材料が不溶であることを示す。実施例３は、ひまし油に一部のみ溶解し得る。
【００６４】
表ＶＩ：ライフサイエンスにおいて一般的に使用される溶媒との相溶性
【表ＶＩ】
2013512253.tif 000021
【００６５】
表ＶＩＩ：ライフサイエンスにおいてより一般的に使用される溶媒との相溶性
【表ＶＩＩ】
2013512253.tif 000022
【００６６】
エマルションの調製
実施例２または実施例３の環状シロキサン（２９．８２ｇ）および８．９４６ｇのDow Corning（登録商標）5329 Performance Modifier（シリコーンポリエーテル官能基を有する乳化剤）を、歯科用混合カップに加えた。その容器の内容物を、Speed Mixer DAC 150 FVZにより１分間混合した。第２級アルカンスルホン酸塩のHostapur SAS-30（０．４９７ｇ）を、結果として得られた混合物に加え、前記Speed Mixer上でさらに１分間回転させた。ＤＩ Ｈ２Ｏ（６０．１３７ｇ）をＮａＨＣＯ３（０．２００ｇ）と共に予め混合して、その油／界面活性剤混合物に加えて、５ｇ増加させて、希釈水の全量を加えるまで１分間混合して、粗いエマルションを生成した。次いで、これらのエマルション粒子を、粒子サイズ０．１〜０．２μｍを与えるのに適した条件下でマイクロフルーダイザーを通した。その乳化した実施例２を４０℃において４週間熱老化したところ、そのエマルションは均一を保っていた。その乳化した実施例３を４０℃において６週間熱老化したところ、そのエマルションは均一を保っていた。
【００６７】
エマルション安定性
実施例２およびＤ５の両方を以下の成分と共に乳化した：Dow Corning（登録商標）5200 Formulation Aid、クエン酸緩衝溶液、ＮａＣｌ、およびグリセロール。エマルションは、４５℃のオーブン内で１ヶ月間熱老化され、または冷凍／解凍工程を５サイクル（各サイクルは、−１５℃を１８時間保持し、次いで２５℃を６時間保持）行った。
【００６８】
表ＶＩＩＩ：エマルション配合
【表ＶＩＩＩ】
2013512253.tif 000023
【００６９】
実施例２およびＤ５の両方は、その熱老化または冷凍／解凍処理されたエマルションから抽出後も損傷がなく、標準的なライフサイエンス配合における安定性に関する実施例２のＤ５への類似性を証明した。
【００７０】
表ＩＸ：エマルションの熱老化および冷凍／解凍安定性
【表ＩＸ】
2013512253.tif 000024
【００７１】
シリコーンゴムブレンド
ポリジメチルシロキサンゴム（Dow Corning SGM-36）とブレンドした際、実施例２および実施例３の環状シロキサンは、3cSt DC 200 Fluidのような溶媒およびＩＨＤのような有機溶媒と比べて粘性に小さな変化を示した。典型的なゴムブレンドは、２．０１ｇの高分子量ポリジメチルシロキサン（Dow Corning SGM-36）と、８．０１ｇの実施例２または実施例３とを、滑らかになるまで歯科用のミキサー内においてブレンドすることにより調製した。粘性は、Brookfieldコーンプレート  レオメータ（DV-IIIモデル）を用いて２５℃において測定した。
【００７２】
表Ｘ：揮発性環状シロキサンとブレンドしたＳＧＭ−３６の粘性
【表Ｘ】
2013512253.tif 000025
＊２５℃における粘性を測定するために試料０．５ｇを用いた。コーンプレート  レオメータは、直径２５ｍｍのコーンプレートmeasugin（CP-52）を有し、１０〜９０％の間のトルク値を得るために、通常、１０〜５０ＲＰＭで運転した。
【００７３】
官能検査結果
いくつかの代表的な環状シロキサンについて、その官能特性を、訓練を受けた官能識者によって評価した。図１および図２は、実施例２および実施例３が、その調査した官能特性においてＤ５に非常に類似していることを示す。
【図１】
2013512253.tif 000031
【図２】
2013512253.tif 000032
【国際調査報告】
2013512253.tif 000033
2013512253.tif 000034
2013512253.tif 000035
2013512253.tif 000036